СПОСОБ РАЗДЕЛЕНИЯ ПЛАТИНЫ (II, IV), МЕДИ (II) И ЦИНКА (II) В СОЛЯНОКИСЛЫХ РАСТВОРАХ
METHOD FOR SEPARATING PLATINUM (II, IV), COPPER (II), AND ZINC (II) IN HYDROCHLORIC ACID SOLUTIONS

Изобретение относится к области аналитической химии платиновых металлов, в частности к методам разделения и концентрирования, и может быть использовано для разделения платины, меди и цинка в солянокислых растворах сорбционным методом с использованием отечественного селективного высокоосновного анионита CYBBER АХ400.
3
Наиболее близким техническим решением, выбранным в качестве прототипа, является способ извлечения платиновых металлов [SU №1533751, B01J 49/00, B01J 45/00, опубл. 07.09.90], который включает разложение концентрата платиновых металлов смесью соляной и азотной кислот, упаривание, добавление соляной кислоты и упаривание досуха. Далее растворяют соли в смеси 0,1 М соляной и 0,5 М серной кислот, пропускают через сорбционную колонку с сорбентом ПОЛИОРГС-XIH или XVH, или IVH со скоростью 10-12 см/мин. Из растворов после сорбции проводят количественное определение никеля, меди, железа. Насыщенный сорбент обрабатывают последовательно 2-3 М раствором аммиака и 2-4 М раствором соляной кислоты, десорбируя платиновые металлы на 50-99%. После десорбции сорбент вновь отправляют на сорбцию.
Недостатком данного способа является большая трудоемкость процессов, малый процент извлечения сопутствующих металлов (в частности, меди и железа) за один цикл сорбции-десорбции (1,07-4,63% Cu, 0,13-6,42% Fe, 0,23-6,42% Ni); за одиннадцатый цикл сорбции-десорбции (1,32-5,02% Cu, 0,2-0,8% Fe, 0,3-15,01% Ni).
Техническим результатом, на достижение которого направлено предлагаемое изобретение, является практически полное отделение платины от меди и цинка за один цикл сорбции-десорбции в солянокислых растворах, увеличение степени извлечения ионов металлов, уменьшение трудоемкости процесса разделения.
3
Указанный технический результат достигается тем, что в способе разделения платины (II, IV), меди (II) и цинка (II) в солянокислых растворах, включающем сорбцию платины (II, IV), меди (II) и цинка (II) и последующую десорбцию, новым является то, что сорбцию проводят из свежеприготовленных солянокислых растворов в диапазоне концентраций НСl 0,001 2,0 моль/л, меди (II) - 3,125 ммоль/л, цинка (II) - 2,0 ммоль/л, при концентрации платины (II, IV) 0,25 ммоль/л в статических условиях путем насыщения навески ионита раствором в течение 6 ч, десорбцию меди и цинка проводят 0,5 М раствором HNO в течение 6 ч при температуре 18°С и концентрациях меди (II) - 3,125 ммоль/л и цинка (II) - 2,0 ммоль/л, десорбцию платины проводят раствором тиомочевины в течение 6 ч при температуре 18°С и исходной концентрации платины (II, IV) 0,25 ммоль/л.
Указанные отличия позволяют сделать вывод о соответствии заявляемого технического решения критерию «новизна». Признаки, отличающие заявляемый способ от прототипа, не выявлены в других технических решениях при изучении данной и смежных областей химии и, следовательно, обеспечивают заявляемому решению соответствие критерию «изобретательный уровень».
Изобретение поясняется чертежами. На фиг. 1 представлена общая схема разделения платины (II, IV), меди (II) и цинка (II) в солянокислых растворах на высокоосновном анионите CYBBER АХ400.
4
6
2
4
2-
2-
-
2-
Сущность заявляемого способа заключается в том, что разделение платины (II, IV) меди (II) и цинка (II) осуществляют в статических условиях. При этом в свежеприготовленных солянокислых растворах преимущественно присутствуют хлорокомплексы платины (II) и платины (IV) ([PtCl] и [PtCl], медь в этих системах существует в виде комплексов [CuCl], цинк - в [ZnCl].
На первом этапе навески ионита (0,1 г) в хлоридной форме заливают 10,0 мл солянокислого раствора платины (II, IV), меди (II) и цинка (II). В 2,0 моль/л НСl ионы платины (II, IV), меди (II) и цинка (II) переходят в фазу ионита; в 0,001 моль/л НСl - только ионы платины (II, IV), ионы цинка (II) и меди (II) не сорбируются в слабокислых средах. По истечении 6 ч определяют концентрацию платины (II, IV), меди (II) и цинка (II) при совместном присутствии в равновесных растворах спектрофотометрическим методом.
Второй этап включает десорбцию данных металлов с ионитов. Иониты после десорбции могут быть переведены снова в хлоридную форму и повторно использованы. Платину после разделения можно использовать для дальнейшей работы в виде раствора или можно перевести в металлическую форму путем электролиза.
3
После сорбционного извлечения платины, меди и цинка в 2,0 моль/л НСl проводят десорбцию меди и цинка. Навески ионитов, насыщенные медью и цинком, массой 0,1 г заливают предварительно 0,5 М раствором HNO и оставляют на 6 ч при температуре 18°С. Далее отделяют раствор от ионита фильтрованием и анализируют растворы на ионы меди (II) и цинка (II) спектрофотометрическим методом с рубеановодородной кислотой и ПАНом соответственно [Аналитическая химия меди / В.Н. Подчайнова, Л.Н. Симонова. - М.: Наука, 1990. - 279 с.; Аналитическая химия цинка / В.П. Живописцев, В.А. Селезнева. - М.: Наука, 1975. - 292 с.].
Данные по сорбции в трехкомпонентной системе, включающей платину, медь и цинк, показывают, что наблюдается явление синергизма - взаимного влияния компонентов друг на друга при сорбции. Это приводит к тому, что ионит поглощает платину в большем количестве, а ионы цветных металлов извлекаются на невысоком уровне (табл. 1). Кроме того, сильноосновные аниониты обладают повышенным сродством к платине ввиду того, что хлоридные комплексы платины (II, IV) являются более устойчивыми относительно комплексов меди (II) и цинка (II) [Ионный обмен / Под. ред. Я. Марийского. – М.: Мир, 1968. - 565 с.].
Далее проводят десорбцию платины. Навески ионитов, насыщенные платиной, массой 0,1 г заливают раствором тиомочевины (80 г/л в 0,3 М серной кислоте) объемом 10,0 мл и оставляют на 6 ч для установления равновесия. Платина (II, IV) переходит в раствор. Далее отделяют раствор от ионита фильтрованием. Растворы на содержание платины анализируют спектрофотометрическим методом с хлоридом олова (II) [Аналитическая химия платиновых металлов / С.И. Гинзбург, Н.А. Езерская, И.В. Прокофьева и др. - М.: Наука, 1972. - 617 с.].
0
Результаты по десорбции ионов платины (II, IV), меди (II) и цинка (II) представлены в таблицах 2 и 3 соответственно, где С - исходная концентрация элемента/среды при сорбции (ммоль/л / моль/л), Т - температура (°С), t - время десорбции (ч).
Способ иллюстрируется следующими примерами.
Пример 1
3
Навеску анионита CYBBER АХ400 в хлоридной форме массой 0,1 г заливают 10 мл свежеприготовленного солянокислого раствора следующего состава: концентрация НСl 2,0 моль/л, концентрация по платине (II, IV) 0,25 ммоль/л, по меди (II) 3,125 ммоль/л, по цинку(II) 2,0 ммоль/л. Оставляют на 6 ч, при этом платина, медь и цинк полностью сорбируются на анионите. После этого отделяют раствор от анионита фильтрованием и промывают анионит водой. Далее заливают навеску анионита, насыщенную платиной, медью и цинком, 0,5 М раствором HNO и оставляют на 6 ч при температуре 18°С. Далее отделяют раствор от ионита фильтрованием и анализируют растворы на ионы меди (II) и цинка (II) спектрофотометрическим методом с рубеановодородной кислотой и ПАНом соответственно. Медь (II) и цинк (II) полностью десорбировались (табл. 3). Далее анионит промывают водой и заливают раствором тиомочевины 80 г/л в 0,3 М серной кислоте объемом 10,0 мл и оставляют на 6 ч для установления равновесия. Платина (II, IV) переходит в раствор, после чего раствор отделяют от ионита фильтрованием (табл. 2).Растворы на содержание платины анализируют спектрофотометрическим методом с хлоридом олова (II).
Пример 2
Навеску анионита CYBBER АХ400 в хлоридной форме, массой 0,1 г заливают 10 мл свежеприготовленного солянокислого раствора следующего состава: концентрация НСl 0,01 моль/л, концентрация по платине (II, IV) 0,25 ммоль/л, по меди (II) 3,125 ммоль/л, по цинку (II) 2,0 ммоль/л. Оставляют на 6 ч, при этом платина полностью сорбируется на анионите. Медь и цинк не сорбируются в данных условиях и остаются в растворе. После этого отделяют раствор от анионита фильтрованием и промывают анионит водой. Анализируют растворы на ионы меди (II) и цинка (II) спектрофотометрическим методом с рубеановодородной кислотой и ПАНом соответственно. Далее анионит заливают раствором тиомочевины 80 г/л в 0,3 М серной кислоте объемом 10,0 мл и оставляют на 6 ч для установления равновесия. Платина (II, IV) переходит в раствор, после чего раствор отделяют от ионита фильтрованием (табл. 2). Растворы на содержание платины анализируют спектрофотометрическим методом с хлоридом олова (II).
Использование заявляемого изобретения позволяет разделить платину (II, IV), медь (II) и цинк (II) в солянокислых растворах в диапазоне концентраций по НСl от 0,001 до 2,0 М, меди (II) - 3,125 ммоль/л, цинка (II) - 2,0 ммоль/л при концентрации платины (II, IV) 0,25 ммоль/л. Для процессов сорбции и десорбции применяются растворы тиомочевины и азотной кислоты, что позволяет легко регенерировать иониты. Способ позволяет извлекать указанные металлы из свежеприготовленных солянокислых растворов как в случае сорбции, так и в случае десорбции. Таким образом, появляется возможность отделения платины (II, IV) от меди (II) и цинка (II), увеличивается степень извлечения ионов металлов, уменьшается трудоемкость процесса разделения.